고 분자량 의 폴리프로필렌 수지 ( PP , MFR = 0 . 25 ) 와 상기 실란 변성 폴리프로필렌 을 PP : 실란 변성 폴리프로필렌 = 95 : 5 ( 질량 %) 의 질량 비율 로 드라이 블 렌 드한 후 , 2 . 5 인치 의 압출기 로 용융 하 고 , 환상 다이로 기어 펌프 를 사용 해서 공급 했 다 . 다이 의 온도 는 230 ℃ 로 설정 되 어 있 고 , 또한 용융 한 폴리머 를 , 흡입 공기 에 의해 냉각 된 후 , 롤 에 권 취했 다 . 압출 된 전구체 ( 원단 필름 ) 는 , 15 ㎛ 의 두께 를 갖 고 , 이어서 , 원단 필름 을 130 ℃ 에서 15 분 간 어 닐 했 다 . 이어서 , 어 닐 된 필름 을 , 실온 에서 21 % 까지 냉간 연신 하 고 , 이어서 123 ℃ 에서 158 % 까지 열간 연신 하 고 , 126 ℃ 에서 128 % 까지 완화 함 으로써 , 미 다공 을 형성 해서 미 다 공막 을 얻 었 다 . 상기 연신 개 공 후 , 미 다 공막 의 물성 측정 을 행하 였 다 . 결과 를 표 8 에 나타낸다 .